"ポリプロピレン系樹脂と、シリコーングラフトポリプロピレンと、シリコーンオイルとを少なくとも含んでなる、樹脂組成物。シリコーングラフトポリプロピレンが、ポリプロピレンにポリジメチルシロキサン、ポリメチルフェニルシロキサン、およびポリジフェニルシロキサンからなる群から選択される少なくとも一種をグラフトして得られたものである、請求項1に記載の樹脂組成物。シリコーンオイルが、ジメチルシリコーンオイル、メチルフェニルシリコーンオイル、アルキル変性シリコーンオイル、フルオロシリコーンオイル、ポリエーテル変性シリコーンオイル、および脂肪酸エステル変性シリコーンオイルからなる群から選択される少なくとも一種である、請求項1または2に記載の樹脂組成物。シリコーングラフトポリプロピレンを、0.1~5.0質量含んでなる、請求項1~3のいずれか一項に記載の樹脂組成物。難燃剤をさらに含んでなる、請求項1~4のいずれか一項に記載の樹脂組成物。前記難燃剤が、融点200°C以上の有機系難燃剤である、請求項5に記載の樹脂組成物。前記難燃剤が、融点300°C以上の有機系難燃剤である、請求項5に記載の樹脂組成物。請求項1~7のいずれか一項に記載の樹脂組成物を成形して得られた、樹脂成形体。便座である、請求項8に記載の樹脂成形体。局部洗浄装置付きの便座である、請求項8に記載の樹脂成形体。便座シート、便蓋、本体ケース、および洗浄ノズルを少なくとも有してなり、それらの露出部分の少なくとも一部が、請求項1~7のいずれか一項に記載の樹脂組成物により構成された、局部洗浄装置付き便座。樹脂組成物および成形体本発明による樹脂組成物は、防汚性に優れる。すなわち、その表面に汚れが付着しがたく、また一旦汚れが付着してもその汚れを容易に、例えば水で洗い流すことができる性質を有する。さらに、本発明による樹脂組成物は、その防汚性を長期間にわたり維持することができる。このような優れた防汚性の発現の機序は明らかではないが、本発明による樹脂組成物の表面の水との接触角が高く、つまり撥水性に優れることが理由の一つであると考えられる。さらに、本発明による樹脂組成物により形成された成形体の表面には、シリコーンオイルがわずかずつ浸出して、薄い膜を形成し、この膜が表面の撥水性をさらに向上させ、汚れの付着を有効に防止しているとも考えられる。そして、汚れが付着し難いため、それを栄養源とする雑菌等の繁殖も抑制できる。上記説明は、しかしながらあくまで仮説であって、本発明は上記説明によってなんら限定されるものではない。後記する実施例および比較例から明らかなように、本発明によるポリプロピレン系樹脂と、シリコーングラフトポリプロピレンと、シリコーンオイルとの組み合わせは、ポリプロピレン系樹脂およびシリコーングラフトポリプロピレンの組み合わせ、さらには、ポリプロピレン系樹脂およびシリコーングラフトポリプロピレンの組み合わせに、従来技術で示唆されている脂肪酸系の滑剤であるエルカ酸アミドを添加した場合と比較して、その防汚性において顕著に優れる。このような顕著な防汚性の改善は、当業者にとり予想外と評価されるべき水準にあると考えられる。優れた防汚性を有する本発明による樹脂組成物は、成形して、特に水回りの製品とすることができる。本発明の好ましい態様によれば、便座、便蓋、局部洗浄用ノズル、局部洗浄装置の本体ケース等として用いることが出来る。とりわけ、温水洗浄装置が付いた局部洗浄便座のように、その裏側に汚物や水が付着する可能性のある部材として好ましく用いられる。とりわけ、図1および図2に記載のような、便座シート1、便蓋2、本体ケース3、および洗浄ノズル4を少なくとも有する局部洗浄装置付きの便座において、それら構成部材の露出部分の少なくとも一部が、本発明による樹脂組成物で構成されていることが好ましい。また、本発明の好ましい態様によれば、本発明による樹脂組成物の成形体の表面にシボ加工を施すことが好ましい。これにより意匠性の高い外観を持つ成形体とすることができる。ポリプロピレン系樹脂本発明による樹脂組成物を構成するポリプロピレン系樹脂は、その成形体の用途を勘案して、その分子量を決定されてよいが、通常は、1万~100万の分子量とされ、好ましくは10万~50万程度の分子量である。また分子量の代わりに、分子量と相関のあるメルトフローレートMFRを用いて決定してもよく、通常はJISK-7210に準拠したMFR温度230°C、荷重2.16kgfが1.6g/10min~60g/10minとされ、好ましくは10g/10min~50g/10min程度である。本発明の好ましい態様によれば、便座、特に局部洗浄装置付きの便座の用途のためには、10万~50万の分子量のものが好ましく、MFRが15g/10min~40g/10minのものを用いる。また、本発明にあっては、ポリプロピレン系樹脂は、プロピレン単独重合体のみならず、エチレンとの共重合体等であってもよい。シリコーングラフトポリプロピレン本発明による樹脂組成物を構成するシリコーングラフトポリプロピレンは、シリコーンをポリプロピレンにグラフト重合して得られるものである。シリコーンの例としては、ポリジメチルシロキサン、ポリメチルフェニルシロキサン、およびポリジフェニルシロキサンから選択される一種が挙げられる。シリコーングラフトポリプロピレン中のシリコーン量は、樹脂強度、求められる防汚性の程度などを勘案してその分子量あるいはMFR190°C、1.20kgより決定されてよいが、通常はMFRが2g/10min~70g/minのものが一般的であり、好ましくは9g/10min~70g/minである。本発明による樹脂組成物におけるシリコーングラフトポリプロピレンの添加量は、樹脂強度、求められる防汚性の程度などを勘案して適宜決定されてよいが、樹脂組成物に対して、0.1~5.0質量であり、好ましくは3~5質量、より好ましくは3質量程度である。シリコーングラフトポリプロピレンは、ポリプロピレン鎖に、例えば分子鎖の両末端をジメチルビニルシロキサン基で封鎖したシリコーン樹脂を結合させることで得ることが出来る。具体的な製造方法等は公知であり、例えば特開平8-127660号公報の記載に準じて得ることが出来る。また、シリコーングラフトポリプロピレンは市販されており、これを本発明において用いることも可能である。市販されているシリコーングラフトポリプロピレンの例としては、X-22-2101信越化学工業株式会社、BY27-201東レダウコーニング株式会社などが挙げられる。シリコーンオイル本発明において用いられるシリコーンオイルは、一般式R3SiO-R2SiOn―SiR3ここで、Rは同一または異なっていてもよいアルキル基、好ましくはC1-6アルキル基を表すで表される化合物である。シリコーンオイルの具体例としては、ジメチルシリコーンオイル、メチルフェニルシリコーンオイル、アルキル変性シリコーンオイル、フルオロシリコーンオイル、ポリエーテル変性シリコーンオイル、および脂肪酸エステル変性シリコーンオイルからなる群から選択される少なくとも一種が挙げられる。またシリコーンオイルの粘性は一般的に0.5cSt~1,000,000cStのものが存在するが、シリコーンのブリードを考慮して10~1,000cStのものが好ましい。本発明による樹脂組成物におけるシリコーンオイルの添加量は、樹脂強度、求められる防汚性の程度などを勘案して適宜決定されてよいが、ポリプロピレン100質量部に対して0.02~2質量部程度が一般的であり、好ましくは0.1~1質量部である。本発明の好ましい態様によれば、本発明による樹脂組成物は樹脂の性質、性状を改良、改善するための成分を含んでなることができる。そのような成分の例としては、難燃剤、難燃助剤、可塑剤、滑剤、安定化剤、酸化防止剤、帯電防止剤、造核剤、紫外線吸収剤、光安定剤、抗菌剤、発泡剤、無機充填剤などが挙げられる。例えば、難燃剤を添加する場合に、材料に求められる難燃性を勘案して、その種類および量は適宜決定されてよいが、本発明の好ましい態様によれば、無機系難燃剤および有機系難燃剤のいずれの利用もでき、有機系難燃剤の場合、融点200°C以上の難燃剤の利用により良好な難燃性を得ることができ、より好ましくは融点300°C以上の難燃剤を利用する。好ましい難燃剤との組み合わせにより、本発明による樹脂組成物をUL-94のV-0規格を満足するものとすることができる。本発明において利用可能な有機系難燃剤としては、ハロゲン系難燃剤があるが、特に臭素系難燃剤と三酸化アンチモンなどのアンチモン化合物の併用が代表的に挙げられる。また、本発明において利用可能な有機系難燃剤をその融点とともに挙げれば、芳香族臭素系難燃剤として、デカブロモジフェニルオキサイド310°C、ビスエタン354°C、エチレンビスイミド300°C、トリストリアジン230°C、ボリブロモフェニルインダン235~255°C、エチレンビスペンタブロモベンゼン350°C、デカブロモジフェニルエーテル307°Cなどが挙げられ、また脂肪族臭素系難燃剤の種類として、トリストリブロモネオペンチルホスフェート183°C、ビス35ジブロモ4フェニルスルホン115°C、ビス23ジブロモプロピルエーテル95~115°C、ビスジブロモプロピルテトラブロモビスフェノールA108°C、ビスジブロモプロピルテトラブロモビスフェノールS100°Cなどが挙げられる。本発明を以下の例に基づいて具体的に説明するが、本発明はこれらの例に限定されるものではない。以下の実施例において用いたポリプロピレン樹脂、シリコーングラフトポリプロピレン、シリコーンオイルは以下の通りである。ポリプロピレン系樹脂:MFR230°C、2.16kg20~40のもの推定分子量:15万シリコーングラフトポリプロピレン:MFR190°C、1.2kg9、シリコーン含有量:50シリコーンオイル:ポリジメチルシロキサン50cSt実施例1~12ポリプロピレン樹脂、シリコーングラフトポリプロピレン、およびシリコーンオイルを後記する表に記載の比で混合し、この樹脂組成物を用いて射出成形し120×75×2mmの評価試験片を得た。比較例1シリコーンオイルを添加しない、またはシリコーンオイルに代えてエルカ酸アミドを後記する表に記載の比で添加した以外は、実施例と同様にして評価試験片を得た。こうして得られた各試料について、以下の通り各種評価試験を行った。評価実験1:水との接触角接触角測定装置協和界面科学株式会社製DM500にて、0.3μlの水滴を試験片に滴下1秒後の角度θを測定した。評価実験2:表面摩擦力の測定試験片にトイレットペーパーを置き、その上に、2kgの分銅を乗せた8cm2の接触面積の圧子を乗せた。この圧子を水平に引きずる際の反力を摩擦力と定義して測定した。評価実験3:傾斜10度での転落水量10度の傾斜面に試験片を据付け、マイクロピペットで斜面に水滴を滴下する。滴下を5μl単位で順に増やしていき、転がり始める水の量を転落水量とした。転落するかどうかは、滴下5秒以内に転がりはじめるかどうかで判断した。評価実験4:固着尿の除去率疑似汚水として、CaCl22H2O、MgCl26H2O、NaCl、Na2SO410H2O、クエン酸3Na2H2O、シュウ酸ナトリウム、KCl、NH4Cl、クレアチニン、尿素、H2PO4K、ケイ酸ナトリウム、および塩酸を蒸留水に溶解したものを用意し、この疑似汚水100μlを評価試験片に滴下し、温度30°C、湿度50環境下にて3日放置して、固着尿を作成した。固着尿を付着させた試験片に、市販の掃除用濡れ紙雑巾を置き、その上に、0.75kgの分銅を乗せた5cm2の接触面積の圧子を乗せた。圧子を、汚れをまたぐように水平に引きずった。一往復した後の表面の状態を写真に取り、試験前の表面写真と、二値化画像処理を行い比較した。試験前と対比し、表面から除かれた汚れの量を除去率と定義した。評価実験5:水垢除去率ケイ酸ナトリウムおよび塩酸を蒸留水に溶解した評価用水100μlを評価試験片に滴下し、温度30°C、湿度50環境下にて1日放置した。その後、再び同じ個所に再度評価用水100μlを滴下し、同一環境で2日放置し、水垢を作成した。水垢を付着させた試験片に、市販の掃除用濡れ紙雑巾を置き、その上に、0.75kgの分銅を乗せた5cm2の接触面積の圧子を乗せた。圧子を、汚れをまたぐように水平に引きずった。一往復した後の表面の状態を写真に取り、試験前の表面写真と、二値化画像処理を行い比較した。試験前と対比し、表面から除かれた汚れの量を除去率と定義した。評価実験6:引張強度試験試験片を、ISO527に準拠し、オートグラフで引っ張って、最も反力が大きい数値を引っ張り強度とした。引張速度は50mm/秒とした。以上の結果は表1および表2に示されるとおりであった。実施例13上記実施例2と同一の組成を有する組成物に、トリストリブロモネオペンチルホスフェート融点183°Cを8.0重量および酸化アンチモン1.0重量を加え、混合し、射出成形して評価試験片を得た。UL94規格に従い評価した垂直燃焼試験による難燃性はV-2であった。実施例14および15上記実施例2と同一の組成を有する組成物に、ビス35ジブロモ4フェニルスルホン融点115°Cまたはビス23ジブロモプロピルエーテル融点95~115°Cを9.6重量加え、さらに酸化アンチモン1.2重量を加え、混合し、射出成形して評価試験片を得た。それぞれの試験片をUL94規格に従い評価した垂直燃焼試験による難燃性はV-2であった。実施例16上記実施例2と同一の組成を有する組成物に、エチレンビスペンタブロモベンゼン融点350°Cを15重量および酸化アンチモン5.0重量を加え、混合し、射出成形して評価試験片を得た。それぞれの試験片をUL94規格に従い評価した垂直燃焼試験による難燃性はV-0であった。"